УСОВЕРШЕНСТВОВАННЫЕ АЛЮМИНИЕВО-МЕДНЫЕ СПЛАВЫ, СОДЕРЖАЩИЕ ВАНАДИЙ

1. Алюминиевый сплав, состоящий, по существу, из:
3,3-4,1 вес.% Cu;
0,7-1,3 вес.% Mg;
0,01-0,16 вес.% V;
0,05-0,6 вес.% Mn и
от 0,01 до 0,4 вес.% по меньшей мере одного регулирующего зеренную структуру элемента;
остальное составляют алюминий, второстепенные элементы и примеси.
2. Алюминиевый сплав по п.2, причем регулирующий зеренную структуру элемент представляет собой Zr.
3. Алюминиевый сплав по п.1, причем сплав включает 0,01-0,2 вес.% Zr.
4. Алюминиевый сплав по п.1, причем регулирующий зеренную структуру элемент представляет собой по меньшей мере один из Sc и Hf.
5. Алюминиевый сплав по п.1, причем второстепенные элементы содержат по меньшей мере одно из измельчающей зерно добавки и раскислителя.
2
6. Алюминиевый сплав по п.5, причем алюминиевый сплав включает измельчающую зерно добавку, и при этом измельчающая зерно добавка представляет собой по меньшей мере одно из TiBи TiC.
7. Алюминиевый сплав по п.1, содержащий 0,05-0,15 вес.% V.
8. Алюминиевый сплав по п.1, причем суммарное количество меди и магния не превышает 5,1 вес.%.
9. Алюминиевый сплав по п.8, причем суммарное количество меди и магния составляет по меньшей мере 4,0 вес.%.
10. Алюминиевый сплав по п.1, причем отношение меди к магнию составляет не более 5,0.
11. Алюминиевый сплав по п.1, причем отношение меди к магнию составляет по меньшей мере 2,75.
12. Алюминиевый сплав по п.1, причем примеси содержат Fe и Si, и при этом сплав содержит не более 0,15 вес.% Fe и не более 0,10 вес.% Si.
13. Алюминиевый сплав по п.1, причем примеси содержат Zn, и при этом сплав содержит не более 0,25 вес.% Zn.
14. Алюминиевый сплав по п.1, причем сплав, по существу, свободен от Ag.
15. Деформированное изделие, полученное из алюминиевого сплава по п.1.
16. Деформированное изделие по п.15, причем деформированное изделие представляет собой изделие-плиту.
17. Алюминиевый сплав, состоящий, по существу, из:
3,3-4,1 вес.% Cu;
0,7-1,3 вес.% Mg;
0,01-0,16 вес.% V;
0,05-0,6 вес.% Mn;
от 0,05 до 0,15 вес.% Zr;
остальное составляют алюминий, второстепенные элементы и примеси;
при этом суммарное количество меди и магния составляет в диапазоне от примерно 4,0 вес.% до примерно 5,1 вес.%; и
при этом отношение меди к магнию составляет в диапазоне от примерно 2,75 до примерно 5,0.
арр
о
18. Деформированное изделие, полученное из алюминиевого сплава по п.17, причем деформированное изделие реализует сочетание прочность-вязкость, удовлетворяющее выражению FT≥146,1-0,062*TYS, где FT - вязкость разрушения при плоском напряженном состоянии в K, измеренная в соответствии с ASTM Е561 и ASTM В646 с использованием панели шириной 16 дюймов, имеющей толщину 0,25 дюйма и первоначальную длину трещины (2а) 4 дюйма, и где TYS - продольный предел текучести сплава при растяжении в МПа, измеренный в соответствии с ASTM Е8 и В557.
2
19. Деформированное изделие, полученное из алюминиевого сплава по п.17, причем деформированное изделие реализует сочетание прочность-вязкость, удовлетворяющее выражению FT≥456-0,611*TYS при минимальном пределе текучести при растяжении 460 МПа, где FT - удельная энергия распространения трещины в сплаве в кДж/м, измеренная в соответствии с ASTM B871, как предусмотрено выше, и где TYS - продольный предел текучести сплава при растяжении в МПа, измеренный в соответствии с ASTM Е8 и В557.
20. Плита в состоянии Т89, полученная из алюминиевого сплава по п.17, причем плита реализует по меньшей мере 5%-ое улучшение вязкости разрушения относительно сравнительного изделия-плиты в состоянии Т89, полученного из сплава АА2624, и при этом изделие-плита реализует по меньшей мере эквивалентный предел текучести при растяжении относительно сравнительного изделия-плиты в состоянии Т89, полученного из сплава АА2624.